(57)【特許請求の範囲】
【請求項１】
過ハロゲン酸化合物および／または銅（II）塩を担持させたハイドロタルサイトを有効成分とする脱臭剤。
【請求項２】
さらに、光半導体を併用した請求項１記載の脱臭剤。
【請求項３】
請求項１または２記載の脱臭剤をフィルタ基材に担持させたことを特徴とする脱臭フィルタ。
【請求項４】
請求項１または２記載の脱臭剤あるいは請求項３記載の脱臭フィルタおよび処理用空気が前記脱臭剤または脱臭フィルタを通過するようにするための手段よりなることを特徴とする脱臭装置。
【請求項５】
請求項２記載の脱臭剤またはこれをフィルタ基材に担持させた脱臭フィルタ、前記脱臭剤または脱臭フィルタを照射するための光源および処理用空気が前記脱臭剤または脱臭フィルタを通過するようにするための手段よりなることを特徴とする脱臭装置。
【発明の詳細な説明】
【０００１】
【発明の属する技術分野】
本発明は、脱臭剤、脱臭フィルタおよび脱臭装置に関し、詳しくはタバコ臭、低級脂肪酸臭を代表とする生活環境における不快臭の除去に有効な脱臭剤、脱臭フィルタおよび脱臭装置に関する。
【０００２】
【従来の技術】
近年、生活大国の実現を目指す活動が盛んになるにつれ、工業的に発生する悪臭のみならず、生活環境で発生する不快臭の除去が切実に望まれるようになってきた。人間生活の中では様々な臭いが発生するが、とりわけ汗の発酵に伴う酢酸、酪酸等の低級脂肪酸の臭い、生ごみや屎尿等から漂い出るアンモニア、アミン類、硫化水素およびメルカプタン類のいわゆる４大生活悪臭に加えて嫌煙の趨勢下にあって、タバコの煙の臭いが代表的な不快臭とされるようになった。
【０００３】
このようなタバコ臭を代表とする生活環境の不快臭の除去のための脱臭剤として従来活性炭、ゼオライトなどの吸着剤が使われていた。しかし、吸着剤は、水蒸気やトルエン等の有機物質の蒸気が吸着されると著しく脱臭能が低下する欠点を有しており、また、タバコ臭の脱臭には効果が小さいものである。
【０００４】
これらの、臭いの物理的吸着の他に化学的吸着や抗菌能を加味した脱臭剤として銅、亜鉛、アルミニウム等の硫酸塩、硝酸塩等と有機酸とを含有するする担体（特公平６−２２５４０号公報）、鉄酸塩含浸体と吸着剤からなるもの（特開昭６３−１６１９６７号公報）、銀酸化物と吸着剤からなるもの（特開昭６３−２６４１３７号公報）等が提案されているが、これらの方法では脱臭はまだ不十分である。また、２価遷移金属イオンを担持させたモンモリロナイト（特開昭６４−４７４４５号公報）や銅（II）塩を担持させたアルミナやシリカゲル（特開平６−３１９９３８号）は、脱臭性が改善されてはいるが低級脂肪酸臭やタバコ臭の脱臭には効果が小さいものである。
【０００５】
他方、光半導体を用いた脱臭技術として、波長２５０ｎｍで紫外線強度が２ｍＷ／ｃｍ2以上の紫外線を半導体触媒に照射し、大気中の悪臭成分を脱臭する方法（特開平２−２８０８１８）、細孔を有する酸化チタン多孔質薄膜光触媒（特開平８−９９０４１）、多孔体の表面に細孔を有する酸化チタン膜で被覆したことを特徴とする多孔質光触媒（特開平８−１９６９０３）等が提案されている。
【０００６】
しかし、これらの方法によってもタバコ臭の除去は不十分であるばかりか、タバコ臭の主成分であるアセトアルデヒドが光触媒で酸化されて酢酸になるので別の悪臭を発生させる事態になっている。
【０００７】
【発明が解決しようとする課題】
本発明の目的は、タバコ臭や低級脂肪酸臭を代表とする生活環境における不快臭を効率的に除去するための新規な脱臭剤、それを用いた脱臭フィルタおよび脱臭装置を提供する点にある。
【０００８】
【課題を解決するための手段】
本発明の第一は、過ハロゲン酸化合物および／または銅（II）塩を担持させたハイドロタルサイトを有効成分とする脱臭剤に関する。
【０００９】
本発明の第二は、さらに、光半導体を併用した請求項１記載の脱臭剤に関する。
【００１０】
本発明の第三は、請求項１または２記載の脱臭剤をフィルタ基材に担持させたことを特徴とする脱臭フィルタに関する。
【００１１】
本発明の第四は、請求項１または２記載の脱臭剤あるいは請求項３記載の脱臭フィルタおよび処理用空気が前記脱臭剤または脱臭フィルタを通過するようにするための手段よりなることを特徴とする脱臭装置に関する。
【００１２】
本発明の第五は、請求項２記載の脱臭剤またはこれをフィルタ基材に担持させた脱臭フィルタ、前記脱臭剤または脱臭フィルタを照射するための光源および処理用空気が前記脱臭剤または脱臭フィルタを通過するようにするための手段よりなることを特徴とする脱臭装置に関する。
【００１３】
本発明において使用する請求項１の脱臭剤は、
（イ）過ハロゲン酸化合物を担持させた過ハロゲン酸型ハイドロタルサイト
（ロ）銅（II）塩を担持させたハイドロタルサイト
（ハ）前記（イ）と（ロ）よりなる群から選択された少なくとも２種の混合物
を意味する。
【００１４】
ハイドロタルサイトは、一般式〔Ｍｇ１−ｘＡｌｘ（ＯＨ）２〕ｘ＋〔（ＣＯ３）ｘ／２・ｍＨ２Ｏ〕ｘ−で表される不定比化合物で、プラスに荷電した基本層〔Ｍｇ１−ｘＡｌｘ（ＯＨ）２〕ｘ＋と、マイナスに荷電した〔（ＣＯ３）ｘ／２・ｍＨ２Ｏ〕ｘ−とからなる層状の結晶構造をもつ無機物質である。ここで、ｘは０より大で０．３３以下の範囲の数である。天然品ではＭｇ６Ａｌ２（ＯＨ）１６ＣＯ３・４Ｈ２Ｏとして得られ、合成品では主にＭｇ４．５Ａｌ２（ＯＨ）１３ＣＯ３・３．５Ｈ２Ｏの形のものが市販されている。
【００１５】
ハイドロタルサイトは、発酵した汗や靴で蒸れた足から発せられる酢酸、酪酸、イソ吉草酸等の低級脂肪酸に基づく臭気の除去に効果があり、更に、タバコ臭をとり除くのにも有効である。
【００１６】
ハイドロタルサイトに過ハロゲン酸化合物を担持させることにより、前記のハイドロタルサイトの特定の臭気に対する脱臭能に加えて、アンモニア、アミン類などの塩基性悪臭に対する強化された脱臭能を備えたものにすることができる。
【００１７】
前記過ハロゲン酸化合物としては、過塩素酸または過塩素酸塩、過臭素酸または過臭素酸塩、過よう素酸または過よう素酸塩、過ふっ素酸または過ふっ素酸塩を挙げることができ、塩としては、カリウム塩、ナトリウム塩などのアルカリ金属塩、マグネシウム塩、バリウム塩などのアルカリ土類金属塩などを挙げることができる。
【００１８】
ハイドロタルサイトに過塩素酸または過塩素酸金属塩等の過ハロゲン酸化合物を担持させる方法としては、例えば、ハイドロタルサイトを懸濁させた水に、所定量の過ハロゲン酸や過ハロゲン酸金属塩の水溶液を加えてよく撹拌し、次いで濾過、乾燥すればよい。ハイドロタルサイトに対する過ハロゲン酸または過ハロゲン酸金属塩の添加量は特に限定されないが、ハイドロタルサイト中の炭酸根に対し、過ハロゲン酸または過ハロゲン酸金属塩の添加量が０．０５〜１．０等量の範囲に設定することが好ましい。過ハロゲン酸または過ハロゲン酸金属塩の添加量が過度に少ないとアンモニア、アミン類等の塩基性悪臭の脱臭能が少なくなり、また、過度に多いと未担持の過ハロゲン酸または過ハロゲン酸金属塩が存在し、不経済であるばかりか、安全上も好ましくない。
【００１９】
ハイドロタルサイトに銅（II）塩を担持させると、上記ハイドロタルサイトの脱臭能に加えて硫化水素、メルカプタン類などの硫黄系悪臭の脱臭能を持たせることができる。
【００２０】
ハイドロタルサイトに銅（II）塩を担持させる方法としては、ハイドロタルサイトを懸濁させた水に所定量の銅（II）塩の水溶液を加えてよく撹拌し、次いで濾過、乾燥する方法が例示される。銅（II）塩は水溶性の塩であればよく、例えば硫酸塩、塩酸塩、硝酸塩、酢酸塩等が挙げられる。ハイドロタルサイトに対する銅（II）塩の添加量は特に限定されないが、ハイドロタルサイト１００重量部に対し、含有銅（II）が０．１〜１５重量部になる銅（II）塩量を設定することが好ましい。銅（II）塩の添加量が過度に少ないと硫化水素、メルカプタン類等の硫黄系悪臭の脱臭能が少なくなり、また、過度に多いと未担持の銅（II）塩が存在し、不経済であるばかりか、安全上も好ましくない。
【００２１】
さらに、前記（イ）〜（ハ）に示した脱臭剤に光半導体を併用すると、タバコ臭、アセトアルデヒド、メチルメルカプタン、酢酸などに対する脱臭効果を一層強化することができる。
【００２２】
本発明に用いる光半導体は、好ましくはその禁止帯が０．５〜５ｅＶのものであり、更に好ましくは１〜４ｅＶのものである。この半導体は、エネルギーを有する光を照射することにより、価電子帯から伝導帯へ電子励起が生じて、価電子帯に正孔が、伝導帯に電子が生成し、この正孔および電子が半導体表面に拡散等により現れて、気相または液相において光触媒として反応を促進するものである。
【００２３】
この半導体の具体例としては、二酸化スズ、酸化亜鉛、三酸化タングステン、酸化セリウム、二酸化チタン、チタン酸バリウム、酸化第二鉄などの金属酸化物；硫化亜鉛、硫化カドミウム、硫化鉛、セレン化亜鉛、セレン化カドミウムなどの金属カルコゲナイト；シリコン、ゲルマニウム等の第IV族元素；ガリウムリン、ガリウムヒ素、インジウムリンなどの第III族元素と第Ｖ族元素との化合物；ポリアセチレン、ポリピロール、ポリチオフェン、ポリアニリン、ポリビニルカルバゾールなどの有機半導体が挙げられる。
これらのなかでも、好適に用いられるものは、酸化亜鉛、三酸化タングステン、二酸化チタン、酸化セリウムなどの金属酸化物であり、特に好適に用いられるものは二酸化チタンである。
【００２４】
ハイドロタルサイト類と光半導体の使用比は特に限定されるものではないが、ハイドロタルサイト１００重量部に対し、光半導体が２００〜０．１重量部が好ましく、さらに好ましくは１００〜１重量部である。光半導体の比率が過度に大きいとアセトアルデヒドを分解できても酢酸が残存しやすく、充分な脱臭ができない傾向があり、逆に光半導体の比率が過度に小さいとアセトアルデヒドが残存しやすく、充分な脱臭がしにくい傾向がある。
【００２５】
本発明の脱臭剤は不快臭を除去しようとする生活空間に粉末のまま設置して使用することができる。また、これらの粉末を水溶性樹脂バインダーや油溶性樹脂バインダーを利用して水系または有機溶剤系の塗料として、塗布して用いることもできる。あるいは、上記粉末を塩化ビニル樹脂等の合成樹脂や、硫酸カルシウム等の水硬性化合物に配合剤として混合して成形加工し、脱臭能のある成形品として利用することも可能である。
【００２６】
本発明の脱臭剤のより好ましい用い方は、これをフィルター基材に保持させて脱臭フィルタとして、不快臭を有する空気をこれに強制通過せしめて脱臭する方法である。
【００２７】
前記脱臭フィルタに用いるフィルタ基材は、通気性を有するものであれば特に限定されるものではなく、例えば各種繊維より成形される不織布および紙、樹脂、セラミック、金属により形成される連続気泡体状、ハニカム形状、コルゲート形状などのものが挙げられる。経済性の面からは不織布、ポリウレタン連続気泡体、紙コルゲートなどが好ましく、耐久性の面からはセラミックフォーム、セラミックハニカム、アルミニウムコルゲートなどが好ましく用いられる。
【００２８】
本脱臭剤をフィルタ基材に保持させる方法は特に限定されるものでないが、例えばフィルタ基材の表面に粘着剤または接着剤を塗布した後、乾燥状態の脱臭剤粉体を付着させる方法、脱臭剤粉体の水または溶剤中の懸濁混合液にバインダー成分を添加した後、フィルタ基材に付着乾燥させる方法、脱臭剤を漉き込んだ紙を用いてフィルタ基材に成形する方法、脱臭剤を練り込んだ樹脂繊維、シートを用いてフィルタ基材に成形する方法などが挙げられる。
【００２９】
本発明において、ハイドロタルサイト類に光半導体を併用するときは、光半導体の機能を発現させるために、光半導体を光源、好ましくは紫外線照射灯の照射下に置く必要がある。特に４００〜２００ｎｍの波長を含む光を発する照射灯が有効である。このような紫外線照射灯としては、超高圧水銀灯、キセノン灯、低圧水銀灯等が例示される。
【００３０】
本発明の脱臭剤を用いた脱臭装置を構成するには、該脱臭剤を粉末、塗膜、成形品、フィルタ等のいずれかの態様で用いる。
【００３１】
脱臭剤中に光半導体を併用したときは、その脱臭剤またはそれを保持した脱臭フィルタを照射するための光源を設ける。脱臭フィルタと光源の距離は通常１〜５００ｍｍ、好ましくは５〜１００ｍｍである。
【００３２】
処理用空気を流通させる手段としては、遠心ファン、軸流ファン、差圧送風機等の送風機が例示される。
【００３３】
【実施例】
次に実施例および比較例を挙げて、本発明を具体的に説明するが、本発明はこれら実施例に限定されるものではない。尚、部数または％は特に表記しない限り重量基準である。
生活環境の悪臭の原因物質としての、酢酸、アンモニア、トリメチルアミン、硫化水素、メチルメルカプタンおよびタバコ煙の臭気の強さを下記により測定する。
【００３４】
（酢酸脱臭性能測定法）
前処理として脱臭剤を硫酸亜鉛７水和物過飽和水溶液入りデシケータ中に密封し、室温２０℃でデシケータ内相対湿度８５％以上に達するまで放置し、湿気を十分吸着させる。脱臭剤０．１０ｇをデシケータから取り出し、直ちに１２０ｍｌ容量のガラス製バイアル瓶に採り密封する。バイアル瓶中の空気を真空ポンプにて脱気し、直ちに１００００ｐｐｍの酢酸ガスを注入する。室温にて２時間放置後、ガスタイトシリンジにてバイアル瓶中のガスを５００μｌサンプリングし、残存濃度をガスクロマトグラフィーにより求める。
【００３５】
（アンモニア脱臭性能測定法）
酢酸ガスの代わりに１００００ｐｐｍのアンモニアガスを用いる以外は酢酸脱臭性能測定法と同様にして残存濃度を求める。
【００３６】
（トリメチルアミン脱臭性能測定法）
酢酸ガスの代わりに６０００ｐｐｍのトリメチルアミンガスを用いる以外は酢酸脱臭性能測定法と同様にして残存濃度を求める。
【００３７】
（硫化水素脱臭性能測定法）
酢酸ガスの代わりに１０００ｐｐｍの硫化水素ガスを用いる以外は酢酸脱臭性能測定法と同様にして残存濃度を求める。
【００３８】
（メチルメルカプタン脱臭性能測定法）
酢酸ガスの代わりに１０００ｐｐｍのメチルメルカプタンガスを用いる以外は酢酸脱臭性能測定法と同様にして残存濃度を求める。
【００３９】
（タバコ煙脱臭性能測定法）
前処理として脱臭剤を硫酸亜鉛７水和物過飽和水溶液入りデシケータ中に密封し、室温２０℃でデシケータ内相対湿度８５％以上に達するまで放置し、湿気を十分吸着させる。脱臭剤０．３０ｇをデシケータから取り出し、直ちに１０リットル容量のテドラーバックに採り密封する。次に、バック中の空気を真空ポンプにて脱気し、１ｍ3アクリルボックス中でタバコ（商品名マイルドセブン）の紙巻部の０．１２本分を燃焼させたタバコ煙１０リットルをダイヤフラムポンプにてテドラーバック中に注入する。室温にて２時間放置後、テドラーバック中のガスを５名（平成７年９月１３日環境庁告示第６３号の別表に定めるパネル試験に合格した者）に嗅がせ、臭気強度０から５の６段階臭気強度で判断させた結果の平均値を臭気強度として求める。
臭気強度０：無臭
臭気強度１：やっと感知できるにおい
臭気強度２：何のにおいであるかわかるにおい
臭気強度３：楽に感知できるにおい
臭気強度４：強いにおい
臭気強度５：強烈なにおい
【００４０】
参考例１
ハイドロタルサイト〔協和化学工業株式会社製ＤＨＴ−６（合成ハイドロタルサイト、Ｍｇ４．５Ａｌ２（ＯＨ）１３ＣＯ３・３．５Ｈ２Ｏ、平均粒径０．５μｍ）〕の白色粉体（イ）を用い、上記６種の臭気の脱臭性能を測定した。結果を表１に示す。
【００４１】
実施例1
ハイドロタルサイト（参考例１のものと同一）１００部を脱イオン水９００部中に撹拌懸濁させた状態で１０％過塩素酸水溶液１２０部を徐々に加えた後、１時間撹拌した。吸引ろ過、水洗し、取り出した固形物を１５０℃オーブン中で乾燥した後、乳鉢にて粉砕して白色粉体（ロ）を得た。白色粉体（ロ）の上記６種の臭気の脱臭性能を測定した。結果を表１に示す。
【００４２】
実施例２
１０％過塩素酸水溶液１２０部の代わりに１０％過塩素酸水溶液を２４０部加えた以外は実施例１と同様にして白色粉体（ハ）を得、その上記６種の臭気の脱臭性能を測定した。結果を表１に示す。
【００４３】
実施例３
１０％過塩素酸水溶液１２０部の代わりに１０％硫酸第二銅５水和物水溶液を２０部加えた以外は実施例１と同様にして青白色粉体（ニ）を得、その上記６種の臭気の脱臭性能を測定した。結果を表１に示す。
【００４４】
実施例４
１０％過塩素酸水溶液１２０部の代わりに１０％硫酸第二銅５水和物水溶液を２００部加えた以外は実施例１と同様にして青白色粉体（ホ）を得、その上記６種の臭気の脱臭性能を測定した。結果を表１に示す。
【００４５】
実施例５
白色粉体（イ）１００部と白色粉体（ハ）１００部とを乳鉢にて混合して白色粉体（ヘ）を得、その上記６種の臭気の脱臭性能を測定した。結果を表２に示す。
【００４６】
実施例６
白色粉体（イ）１００部と白色粉体（ハ）１００部と青白色粉体（ホ）１００部を乳鉢にて混合して青白色粉体（ト）を得、その上記６種の臭気の脱臭性能を測定した。結果を表２に示す。
【００４７】
比較例１
空試験として、脱臭剤を何も用いない場合について上記６種の臭気測定を行った。結果を表２に示す。
【００４８】
比較例２
ゼオライト〔水澤化学工業株式会社製ミズカシーブス４Ａ（合成ゼオライト、平均粒径５μｍ）〕の白色粉体（チ）を用い、上記６種の臭気の脱臭性能を測定した。結果を表２に示す。
【００４９】
比較例３
１０％硫酸第二銅５水和物水溶液２０部のほかに１０％グルタル酸２０部をも加える以外は実施例３と同様にして青白色粉体（リ）を得、その上記６種の臭気の脱臭性能を測定した。結果を表２に示す。
【００５０】
比較例４
ハイドロタルサイトに代えてＮａ−モンモリロナイト（クニミネ工業株式会社製クニピアＧ）１００部を用いる以外は実施例４と同様にして灰色粉体（ヌ）を得、その上記６種の臭気の脱臭性能を測定した。結果を表３に示す。
【００５１】
比較例５
ハイドロタルサイトに代えてシリカゲル（富士シリシア化学株式会社製マイクロビーズ３Ａ）１００部を用いる以外は実施例４と同様にして青白色粉体（ル）を得、その上記６種の臭気の脱臭性能を測定した。結果を表３に示す。
【００５２】
比較例６
白色粉体（イ）１００部と硫酸第二銅５水和物粉末２部とを乳鉢にて混合して青白色粉体（ヲ）を得、その上記６種の臭気の脱臭性能を測定した。結果を表３に示す。
【００５３】
【表１】
0003745857.tif 000002
（注）表中の酢酸、アンモニア、トリメチルアミン、硫化水素、メチルメルカプタンの      項は、各脱臭剤の臭気成分脱臭性能を臭気成分残存濃度（ｐｐｍ）で示す。
【００５４】
【表２】
0003745857.tif 000003
【００５５】
【表３】
0003745857.tif 000004
【００５６】
参考例１の結果から、ハイドロタルサイトは、低級脂肪酸とタバコ煙の臭気に対し脱臭効果が大きいことが判る。ただし、塩基性悪臭のアンモニア、トリメチルアミン、硫黄系悪臭の硫化水素およびメチルメルカプタンに対する脱臭能は余り見られない。
【００５７】
実施例１および２の結果から、過塩素酸化合物を担持させた過塩素酸型ハイドロタルサイトは、低級脂肪酸とタバコ煙に加え、アンモニアおよびトリメチルアミン等の塩基性物質に対して脱臭能が大きいことが判る。
【００５８】
実施例３および４の結果から、銅（II）塩担持ハイドロタルサイトは、低級脂肪酸とタバコ煙の臭気に加え、硫黄系悪臭に対して極めて大きな脱臭能を有することが判る。
【００５９】
実施例５より、粉体（イ）および（ハ）を混合してなる粉体（ヘ）は、粉体（イ）の脱臭能と粉体（ハ）の脱臭能とを併せ持ち、しかもその各々の臭気に対する脱臭能は、粉体（イ）または（ハ）の大きい方の脱臭能が維持されることが判る。
【００６０】
実施例６より、粉体（イ）、（ハ）および（ホ）を混合してなる粉体（ト）は、粉体（イ）、（ハ）および（ホ）のそれぞれの持つ脱臭能を併せ持ち、しかもその各々の臭気に対する脱臭能は、粉体（イ）、（ハ）または（ホ）の粉体の大きい脱臭能が維持されることが判る。
【００６１】
比較例２は、ゼオライトではハイドロタルサイトとは異なり、全６種の臭気に対して脱臭能がないことを示している。
比較例３は、ハイドロタルサイトは銅（II）塩と有機酸との両者を同時に担持させると脱臭能を損うことを示している。
【００６２】
比較例４および５では銅（II）イオンを担持させたモンモリロナイトやシリカゲルは、銅（II）イオンを担持させたハイドロタルサイトのような脱臭能を有さないことを示している。
【００６３】
比較例６から、銅（II）塩を単にハイドロタルサイトと共存させただけでは、硫黄系悪臭の脱臭能は小さく、銅（II）塩を担持させたハイドロタルサイトを用いることにより、飛躍的にこの脱臭能が生ずることが判る（実施例３、４参照）。
【００６４】
前段の参考例、実施例および比較例における試験では、１ｍ３当りタバコ０．１２本分であったのに較べて、以下の後段の実施例、比較例では、タバコ５本分の煙を発生させて試験を行っているので、測定方法も下記のように変更した。
【００６５】
（１）脱臭剤のタバコ臭脱臭性能測定法
１０リットル容量のテドラーバック中に脱臭剤を塗布した紙よりなる脱臭剤付着紙を塗布面が上側になるように置いて密封し、バック中の空気を真空脱気する。次に、１ｍ3のアクリル樹脂板製ボックス中でタバコ（商品名マイルドセブン）５本の紙巻部全てを燃焼させて得たタバコ煙をダイヤフラムポンプにてテドラーバック中に１０リットル注入する。紫外線照射する場合は、直ちにテドラーバックの上側から紫外線ランプ１０ワット（主波長３５２ｎｍ、テーブルから２０ｃｍの高さに設置）により紫外線を照射する。タバコ煙注入から３０分経過後にガス検知管（ガステック製）にてテドラーバック中のアセトアルデヒドと酢酸の濃度を測定する。更にタバコ煙注入から２時間経過後にテドラーバック中のガスを５名（パネル試験に合格した者）に嗅がせ、臭気強度０から５の６段階で判断させた結果の平均値を臭気強度として求める。
臭気強度０：無臭
臭気強度１：やっと感知できる程度のにおい
臭気強度２：何のにおいであるか分かる程度のにおい
臭気強度３：容易に感知できる程度のにおい
臭気強度４：強いにおい
臭気強度５：強烈なにおい
【００６６】
（２）脱臭剤のアンモニア脱臭性能測定法
５リットル容量のテドラーバック中に脱臭剤を塗布した紙よりなる脱臭剤付着紙を塗布面が上側になるように置いて密封し、バッグ中の空気を真空脱気する。次に、１０００ｐｐｍ濃度アンモニア含有空気３リットルをテドラーバック中に注入し、紫外線照射する場合は、直ちにテドラーバッグの上側から１０ワットの紫外線ランプ（主波長３５２ｎｍ、テーブルから２０ｃｍに設置）により紫外線を照射する。３０分経過後にテドラーバッグ中のアンモニア濃度をガス検知管（ガステック社製）にて測定する。
【００６７】
（３）脱臭剤のメチルメルカプタン脱臭性能測定法
１０００ｐｐｍ濃度アンモニア含有空気の代わりに１００ｐｐｍ濃度メチルメルカプタン含有空気を用いる以外は前項（２）のアンモニア脱臭性能測定法と同様にして、３０分経過後のテドラーバッグ中のメチルメルカプタン濃度をガス検知管（ガステック社製）にて測定する。
【００６８】
（４）脱臭フィルタのタバコ臭脱臭性能測定法
内部空間３５ｃｍ×１５ｃｍ×２５ｃｍを持つ鋼板製の箱の中央部に脱臭フィルタ（サイズ３５ｃｍ×１５ｃｍ）を水平に設置し、フィルタ下方５ｃｍの位置に紫外線ランプ１０ワット（主波長３５２ｎｍ）を水平に保持させ、また、フィルタの上方にクロスフローファンを設置することにより、前面下端に設けた吸気口から吸込まれた空気が紫外線の照射するフィルタを経て上端前面に設けた排気口から排出するようにした脱臭装置を準備する。この脱臭装置を１ｍ3アクリル樹脂板製のボックス中に設置し、このボックス中でタバコ（商品名マイルドセブン）５本に一度に火を付け、紙巻部全てを燃焼させた。タバコの燃焼終了直後に脱臭装置の作動（紫外線ランプ点灯と送風）を開始する。脱臭装置作動開始から３０分経過後にガス検知管（ガステック社製）によりボックス中のアセトアルデヒドと酢酸の濃度を測定する。更に脱臭装置作動開始から２時間経過後にボックス中のガスを５名（平成８年２月２２日環境庁告示第７号臭気指数の算定の方法、別表に規定するパネル試験に合格した者）に嗅がせ、前記臭気強度０から６段階で判断させた結果の平均値を臭気強度として求める。
【００６９】
参考例２
ハイドロタルサイト〔協和化学工業株式会社製ＤＨＴ−６（合成ハイドロタルサイト、Ｍｇ４．５Ａｌ２（ＯＨ）１３ＣＯ３・３．５Ｈ２Ｏ、平均粒径０．５μｍ）〕と二酸化チタン（アナターゼ型、平均粒径０．０２μｍ）を１００：１０の重量比で１０％濃度で水に懸濁した。この懸濁液２．０ｇを白色のＰＰＣコピー用紙（サイズ１５ｃｍ×２０ｃｍ）の片面に均一に塗布し、１５０℃オーブン中で５分間乾燥し脱臭剤付着紙（ワ）を得た。この脱臭剤付着紙（ワ）を用い、脱臭剤のタバコ臭脱臭性能測定法により脱臭性能を測定した。結果を表４に示す。
【００７０】
参考例３
ハイドロタルサイトと二酸化チタンの混合比を１００：２００とする以外は参考例２と同様にして脱臭剤付着紙（カ）を得た。この脱臭剤付着紙（カ）を用い、脱臭剤のタバコ臭脱臭性能測定法により脱臭性能を測定した。結果を表４に示す。
【００７１】
参考例４
ハイドロタルサイトと二酸化チタンの混合比を１００：１００とする以外は参考例２と同様にして脱臭剤付着紙（ヨ）を得た。この脱臭剤付着紙（ヨ）を用い、脱臭剤のタバコ臭脱臭性能測定法により脱臭性能を測定した。結果を表４に示す。
【００７２】
参考例５
ハイドロタルサイトと二酸化チタンの混合比を１００：１とする以外は参考例１と同様にして脱臭剤付着紙（タ）を得た。この脱臭剤付着紙（タ）を用い、脱臭剤のタバコ臭脱臭性能測定法により脱臭性能を測定した。結果を表４に示す。
【００７３】
参考例６
ハイドロタルサイトと二酸化チタンの混合比を１００：０．１とする以外は参考例２と同様にして脱臭剤付着紙（レ）を得た。この脱臭剤付着紙（レ）を用い、脱臭剤のタバコ臭脱臭性能測定法により脱臭性能を測定した。結果を表４に示す。
【００７４】
比較例７
ハイドロタルサイトを配合せずに二酸化チタンのみを用いるほかは参考例２と同様にて脱臭剤付着紙（ソ）を得た。この脱臭剤付着紙（ソ）を用い、脱臭剤のタバコ臭脱臭性能測定法により脱臭性能を測定した。結果を表４に示す。
【００７５】
比較例８
脱臭剤付着紙（ワ）を用い、紫外線ランプを点灯させずに脱臭剤のタバコ臭脱臭性能測定法により脱臭性能を測定した。結果を表４に示す。
【００７６】
比較例９
空試験として、脱臭剤付着紙を何も入れずに、脱臭剤のタバコ臭脱臭性能測定法により脱臭性能を測定した。結果を表４に示す。
【００７７】
【表４】
0003745857.tif 000005
【００７８】
本発明の脱臭剤を付着させた脱臭剤付着紙（ワ）〜（レ）を用いた参考例２〜６では、空試験の比較例９に対比していずれも３０分の経過でアセトアルデヒド濃度および酢酸濃度共に０〜３ｐｐｍと低く、また２時間経過後の臭気も十分に除去されていると言える。
これに対し、二酸化チタンのみを脱臭剤とする脱臭剤付着紙を用いた比較例７は３０分経過後の酢酸の除去が不十分で、また、２時間経過後の臭気も容易に感知できる程度といずれも不十分な脱臭性能を示す結果を与えた。
ハイドロタルサイトと二酸化チタンとを併用した脱臭剤の付着紙を用いても、紫外線を照射しなかった比較例８は、二酸化チタンの光触媒効果が全く発現されなかったためにアセトアルデヒドの除去が不充分で、また２時間経過後の臭気も強く、不充分な脱臭性能であった。
【００７９】
参考例７
ハイドロタルサイト［協和化学工業株式会社製、キョーワード５００ＳＨ〔合成ハイドロタルサイト、Ｍｇ４．５Ａｌ２（ＯＨ）１３ＣＯ３・３．５Ｈ２Ｏ、粒度２５０メッシュ篩全通〕］と二酸化チタン（アナターゼ型、平均粒径０．０２μｍ）を１００：１０の割合で脱イオン水中に１０％濃度分加え、更にバインダー〔第一工業製薬（株）、エラストロンＢＮ−０８（末端カルバモイルイソシアネート基含有水溶性ウレタンプレポリマー）〕を固形分で２％濃度分を水に加えて懸濁、混合した。この懸濁液２０ｇを不織布（１５デニールポリエステル製、目付１５０ｇ／ｍ３、厚み５ｍｍ、サイズ３５ｃｍ×１５ｃｍ）に均一に塗布し、１２０℃オーブン中で２０分間乾燥し脱臭フィルタ（ツ）を得た。この脱臭フィルタ（ツ）を用い、脱臭フィルタのタバコ臭脱臭性能測定法により脱臭性能を測定した。結果を表５に示す。
【００８０】
参考例８
ハイドロタルサイト〔協和化学工業株式会社製、キョーワード５００ＳＨ〕と二酸化チタン（アナターゼ型、平均粒径０．０２μｍ）を１００：１００の割合で１０％濃度分加え、更にバインダー〔第一工業（株）製、エラストロンＢＮ−０８〕を固形分で２％濃度分を水に加えて懸濁、混合した。この懸濁液２０ｇをコルゲート状基材（アルミ製、波ピッチ２．６ｍｍ、波高さ１．４ｍｍ、厚み５ｍｍ、サイズ３５ｃｍ×１５ｃｍ）に均一に塗布し、１２０℃オーブン中で２０分間乾燥し脱臭フィルタ（ネ）を得た。この脱臭フィルタ（ネ）を用い、脱臭フィルタのタバコ臭脱臭性能測定法により脱臭性能を測定した。結果を表５に示す。
【００８１】
比較例１０
ハイドロタルサイトを配合せずに二酸化チタンのみを用いるほかは参考例８と同様にして脱臭フィルタ（ナ）を得た。この脱臭フィルタ（ナ）を用い、脱臭フィルタのタバコ臭脱臭性能測定法により脱臭性能を測定した。結果を表５に示す。
【００８２】
比較例１１
空試験として、脱臭フィルタを何も入れずに、脱臭フィルタのタバコ臭脱臭性能測定法により脱臭性能を測定した。結果を表５に示す。
【００８３】
【表５】
0003745857.tif 000006
【００８４】
本発明の脱臭フィルタを用いた参考例７および８は、空試験の比較例１１に対比していずれも３０分の経過でアセトアルデヒド濃度および酢酸濃度共に十分除去された低い値を示し、また２時間後の臭気も十分低い結果を与えた。
これに対し、二酸化チタンのみをフィルタに保持させた脱臭フィルタを用いた比較例１０は、３０分経過後の酢酸の除去が不十分で、また、２時間経過後の臭気も容易に感知できる程度と不十分な脱臭性能を示す結果を与えた。
【００８５】
実施例７
ハイドロタルサイト〔協和化学工業株式会社ＤＨＴ−６〕１００部を脱イオン水９００部に撹拌懸濁させて１０％過塩素酸水溶液１２０部を徐々に加えた後、１時間撹拌して得られる過塩素酸型ハイドロタルサイトを用いる以外は参考例２と同様にして脱臭剤付着紙（ラ）を得た。この脱臭剤付着紙（ラ）を用い、脱臭剤のタバコ臭脱臭性能測定法およびアンモニア脱臭性能測定法、メチルメルカプタン脱臭性能測定法により脱臭性能を測定した。結果を表６に示す。
【００８６】
参考例８
ハイドロタルサイト〔協和化学工業株式会社ＤＨＴ−６〕１００部を脱イオン水９００部に撹拌懸濁させて１０％硫酸第二銅５水和物２０部を徐々に加えた後、１時間撹拌して得られる銅（II）塩担持型ハイドロタルサイトを用いる以外は参考例２と同様にして脱臭剤付着紙（ム）を得た。この脱臭剤付着紙（ム）を用い、脱臭剤のタバコ臭脱臭性能測定法およびアンモニア脱臭性能測定法、メチルメルカプタン脱臭性能測定法により脱臭性能を測定した。結果を表６に示す。
【００８７】
比較例１２
比較例７で得た脱臭剤付着紙（ソ）を用い、脱臭剤のタバコ臭脱臭性能測定法およびアンモニア脱臭性能測定法、メチルメルカプタン脱臭性能測定法により脱臭性能を測定した。結果を表６に示す。
【００８８】
比較例１３
空試験として、脱臭剤付着紙を入れずに、タバコ臭脱臭性能測定法およびアンモニア脱臭性能測定法、メチルメルカプタン脱臭性能測定法により脱臭性能を測定した。結果を表６に示す。
【００８９】
【表６】
0003745857.tif 000007
【００９０】
過塩素酸型ハイドロタルサイトと二酸化チタンとの混合物を紫外線照射下で用いた実施例７は、タバコ臭の脱臭効果に加えてアンモニアの除去効果が大きいことを示している。
銅（II）塩担持型ハイドロタルサイトと二酸化チタンとの混合物を紫外線照射下で用いた実施例８は、タバコ臭の脱臭効果に加えてメチルメルカプタンの除去効果が大きいことが判る。
これに対し、二酸化チタンのみを脱臭剤とする脱臭剤付着紙を用いた比較例１２はタバコ臭脱臭性能、アンモニア脱臭性能およびメチルメルカプタン脱臭性能が不充分な結果を与えた。
【００９１】
【発明の効果】
本発明の脱臭剤、脱臭フィルタおよび脱臭装置はタバコ臭を代表とする生活環境の悪臭を除去する顕著な効果を有する。